(57)【特許請求の範囲】
【請求項１】
アナターゼ型酸化チタンとルチル型酸化チタンの混合物をアルカリ性過酸化水素水処理又は濃度５０重量％以上の硫酸による硫酸処理に付して単一の結晶形からなる酸化チタンを得ることを特徴とする酸化チタンの精製方法。
【請求項２】
アナターゼ型酸化チタンとルチル型酸化チタンの混合物をアルカリ性過酸化水素水処理に付してアナターゼ型酸化チタンを得る請求項１記載の酸化チタンの精製方法。
【請求項３】
アナターゼ型酸化チタンとルチル型酸化チタンの混合物を濃度５０重量％以上の硫酸による硫酸処理に付してルチル型酸化チタンを得る請求項１記載の酸化チタンの精製方法。
【発明の詳細な説明】
【技術分野】
【０００１】
本発明は、酸化チタンの精製法に関し、より詳しくは、結晶形の異なる複数の酸化チタンの混合物から単一の結晶形からなる酸化チタンを得る方法に関する。
【背景技術】
【０００２】
酸化チタンからなる光触媒は、光を照射することで強力な酸化還元力を発揮し、消臭、空気浄化、水質浄化、有害物質や汚れの分解、抗菌・抗カビ等の機能を発現することから、環境浄化素材として使用されている。また、繊維、塗料、合成樹脂等の有機素材に含有させたり、光酸化反応触媒として用いる等の用途が検討されている。
【０００３】
酸化チタンの主な結晶形としてルチル型とアナターゼ型が知られている。ルチル型酸化チタンは、粒子径は一般に大きいが、酸化力がアナターゼ型より高いため、難分解性化合物の酸化反応に有利である。一方、アナターゼ型酸化チタンは酸化力はルチル型より低いが、ルチル型より粒子径が小さく表面積が大きいため、アルデヒドの分解などあまり酸化力を必要としない反応に有利である。ところが、工業的に使用される酸化チタンでは、ルチル型酸化チタンの中に少量のアナターゼ型酸化チタンが混入していたり、アナターゼ型酸化チタンの中に少量のルチル型酸化チタンが混入している場合が多い。そこで、これらの混合物から高純度のルチル型酸化チタン又はアナターゼ型酸化チタンを簡易に得る方法が求められていた。
【０００４】
このような方法として、ルチル型酸化チタンとアナターゼ型酸化チタンとからなる酸化チタン粉末をフッ化水素酸処理することにより、純粋なルチル型酸化チタンを得る方法が提案されている（非特許文献１参照）。しかし、この方法では取り扱いにくいフッ化水素酸を用いるため、必ずしも工業的に好適な方法とは言えない。
【０００５】
【非特許文献１】ジャーナル・オブ・フィジカル・ケミストリー・Ｂ（J. Phys. Chem. B）、２００１年、第１０５巻、第２４１７頁−第２４２０頁
【発明の開示】
【発明が解決しようとする課題】
【０００６】
本発明の目的は、結晶形の異なる複数の酸化チタンの混合物から単一の結晶形からなる酸化チタンを簡易に且つ工業的に効率よく得る方法を提供することにある。
また、本発明の他の目的は、アナターゼ型酸化チタンとルチル型酸化チタンの混合物から高純度のアナターゼ型酸化チタン又はルチル型酸化チタンを簡易に得る方法を提供することにある。
【課題を解決するための手段】
【０００７】
本発明者らは、上記目的を達成するため鋭意検討した結果、結晶形の異なる複数の酸化チタンの混合物を特定の処理に付すと、結晶形の違いにより溶解速度に大きな差があり、特定の結晶形の酸化チタンが選択的に溶解し、その結果として高純度の単一の結晶形からなる酸化チタンが得られることを見出し、本発明を完成した。
【０００８】
すなわち、本発明は、アナターゼ型酸化チタンとルチル型酸化チタンの混合物をアルカリ性過酸化水素水処理又は濃度５０重量％以上の硫酸による硫酸処理に付して単一の結晶形からなる酸化チタンを得ることを特徴とする酸化チタンの精製方法を提供する。
【０００９】
この精製方法は、アナターゼ型酸化チタンとルチル型酸化チタンの混合物をアルカリ性過酸化水素水処理に付してアナターゼ型酸化チタンを得る方法、及びアナターゼ型酸化チタンとルチル型酸化チタンの混合物を濃度５０重量％以上の硫酸による硫酸処理に付してルチル型酸化チタンを得る方法を含む。尚、本明細書では、上記発明の他、結晶形の異なる複数の酸化チタンの混合物をアルカリ性過酸化水素水処理又は硫酸処理に付して単一の結晶形からなる酸化チタンを得ることを特徴とする酸化チタンの精製方法についても説明する。
【発明の効果】
【００１０】
本発明の方法によれば、結晶形の異なる複数の酸化チタンの混合物から単一の結晶形からなる酸化チタンを簡易に且つ工業的に効率よく得ることができる。また、アナターゼ型酸化チタンとルチル型酸化チタンの混合物から高純度のアナターゼ型酸化チタン又はルチル型酸化チタンを簡易に得ることができる。
【発明を実施するための最良の形態】
【００１１】
本発明の方法において用いる結晶形の異なる複数の酸化チタンの混合物としては、２種以上の結晶形の酸化チタンの混合物であればよいが、その代表的な例として、ルチル型結晶構造を有するルチル型二酸化チタンとアナターゼ型結晶構造を有するアナターゼ型二酸化チタンとの混合物が挙げられる。
【００１２】
本発明では、このような酸化チタン混合物をアルカリ性過酸化水素水処理又は硫酸処理に付す。
【００１３】
アルカリ性過酸化水素水処理におけるアルカリ性過酸化水素水としては、通常、過酸化水素水にアルカリを溶解した溶液が用いられる。アルカリとしては、例えば、水酸化リチウム、水酸化ナトリウム、水酸化カリウム等のアルカリ金属水酸化物；水酸化マグネシウム、水酸化バリウム等のアルカリ土類金属水酸化物；炭酸ナトリウム、炭酸カリウム等のアルカリ金属炭酸塩；炭酸マグネシウム、炭酸バリウム等のアルカリ土類金属炭酸塩；炭酸水素ナトリウム等のアルカリ金属炭酸水素塩などが挙げられるが、これらに限定されない。アルカリ性過酸化水素水中の過酸化水素の濃度は、特に限定されないが、一般には２〜６０重量％、好ましくは５〜５０重量％、さらに好ましくは２０〜４０重量％程度である。また、アルカリ性過酸化水素水中のアルカリの量は、ｐＨが８以上、より好ましくは１０以上、特に１１以上となるような量が望ましい。
【００１４】
アルカリ性過酸化水素水処理は、例えば、アルカリ性過酸化水素水中に、酸化チタン混合物の粉末又は結晶を入れ、加熱下、好ましくは還流下に撹拌することにより行うことができる。処理時間は、酸化チタン混合物中の各結晶形の含有量によっても異なるが、通常５分〜２時間、好ましくは７分〜１時間、さらに好ましくは１０分〜３０分程度である。この処理においては、ルチル型酸化チタンの溶解速度がアナターゼ型酸化チタンの溶解速度に比べて極めて速いため、ルチル型が選択的に溶解し、アナターゼ型酸化チタンのみが固体として残存する。上記処理後、固体を濾過し、洗浄液が中性になるまで水洗することにより、高純度のアナターゼ型チタンを単離することができる。
【００１５】
前記硫酸処理において用いる硫酸としては、例えば５０重量％以上の高濃度の硫酸、好ましくは濃硫酸が用いられる。硫酸処理は、例えば、濃硫酸中に酸化チタン混合物の粉末又は結晶を入れ、加熱下（例えば４０〜１５０℃、好ましくは５０〜１００℃程度の温度下）で撹拌することにより行うことができる。処理時間は、酸化チタン混合物中の各結晶形の含有量によっても異なるが、通常１０分〜１０時間、好ましくは１時間〜１０時間、さらに好ましくは２時間〜５時間である。この処理においては、アナターゼ型チタンの溶解速度がルチル型酸化チタンの溶解速度に比べて非常に大きいため、アナターゼ型チタンが選択的に溶解し、ルチル型酸化チタンのみが固体として残存する。上記処理後、固体を濾過し、洗浄液が中性になるまで水洗することにより、高純度のルチル型酸化チタンを単離することができる。
【００１６】
本発明の方法で得られた高純度の単一結晶形からなる酸化チタンは、光触媒として、種々の化学反応（例えば、酸化反応、有害物質の分解反応等）や殺菌などの用途に使用できる。
【実施例】
【００１７】
以下に、実施例に基づいて本発明をより詳細に説明するが、本発明はこれらの実施例により限定されるものではない。
【００１８】
実施例１
３０重量％過酸化水素水に炭酸ナトリウムを飽和量溶解した溶液（ｐＨ１２）１００ｍｌに、アナターゼ型酸化チタンとルチル型酸化チタンの混合物の粉末［商品名「Ｐ−２５」、アナターゼ型含量７４％、ルチル型含量２６％、デグッサ社製］１ｇを分散して、沸騰するまで加熱した後、１０分間撹拌した。沸騰状態の混合液を素早く濾過に付して固体を濾過し、イオン交換水で洗浄液が中性になるまで洗浄し、乾燥した。得られた粉末について、Ｘ線回折計（フィリップス社製、商品名「X'Pert-MRD」）によりＸ線回折パターンを測定したところ［２θ／ｄｅｇｒｅｅ＝２５．３（アナターゼ型酸化チタン）、２７．５（ルチル型酸化チタン）のピーク強度を測定］、ルチル型酸化チタンのパターンは全く見られず、アナターゼ型酸化チタンのパターンのみが観測された。
【００１９】
実施例２
濃硫酸１００ｍｌに、アナターゼ型酸化チタンとルチル型酸化チタンの混合物の粉末［商品名「ＪＲＣ−ＴＩＯ−５」、アナターゼ型含量９％、ルチル型含量９１％、日本触媒協会の標準サンプル］１ｇを分散して、８０℃に加熱した後、１時間撹拌したた。固体を濾過し、イオン交換水で洗浄液が中性になるまで洗浄し、乾燥した。得られた粉末について、Ｘ線回折計（フィリップス社製、商品名「X'Pert-MRD」）によりＸ線回折パターンを測定したところ［２θ／ｄｅｇｒｅｅ＝２５．３（アナターゼ型酸化チタン）、２７．５（ルチル型酸化チタン）のピーク強度を測定］、アナターゼ型酸化チタンのパターンは全く見られず、ルチル型酸化チタンのパターンのみが観測された。